(57)【要約】【課題】  高いキャリア移動度、高溶解性及び高耐酸化性を持つ塗布型の有機半導体材料である新規なヘテロアセン誘導体、これを用いた有機半導体層及び有機薄膜トランジスタを提供する。【解決手段】  下記一般式（１）で示されるヘテロアセン誘導体。【化１】2018043947.tif 000012（ここで、置換基Ｒ１〜Ｒ９は、それぞれ独立して、水素、ハロゲン、炭素数２〜２０のアルキル基、炭素数１〜２０のアシル基、炭素数２〜２０のアルケニル基、又は炭素数２〜２０のアルキニル基を示す。ただし、置換基Ｒ１〜Ｒ９が全て同時に水素である場合を除く。Ｔ１及びＴ２は、それぞれ独立して硫黄原子、酸素原子、又はセレン原子を示す。）【選択図】  なし【特許請求の範囲】
【請求項１】
下記一般式（１）で示されるヘテロアセン誘導体。
【化１】
2018043947.tif 000011
（ここで、置換基Ｒ１〜Ｒ９は、それぞれ独立して、水素、ハロゲン、炭素数２〜２０のアルキル基、炭素数１〜２０のアシル基、炭素数２〜２０のアルケニル基、又は炭素数２〜２０のアルキニル基を示す。ただし、置換基Ｒ１〜Ｒ９が全て同時に水素である場合を除く。Ｔ１及びＴ２は、それぞれ独立して硫黄原子、酸素原子、又はセレン原子を示す。）
【請求項２】
置換基Ｒ１〜Ｒ９が、水素又は炭素数２〜２０のアルキル基であることを特徴とする請求項１に記載のヘテロアセン誘導体。
【請求項３】
Ｔ１及びＴ２が硫黄原子であることを特徴とする請求項１又は請求項２に記載のヘテロアセン誘導体。
【請求項４】
請求項１〜請求項３のいずれかに記載のヘテロアセン誘導体を溶媒に溶解することで得られることを特徴とする有機半導体層形成用溶液。
【請求項５】
請求項４に記載の有機半導体層形成用溶液を用いて得られることを特徴とする有機半導体層。
【請求項６】
請求項５に記載の有機半導体層を用いて得られることを特徴とする有機薄膜トランジスタ。
【発明の詳細な説明】
【技術分野】
【０００１】
本発明は、有機半導体材料等の電子材料への展開が可能な新規なヘテロアセン誘導体、これを用いた有機半導体層及び有機薄膜トランジスタに関するものであり、特に優れた電気特性、溶解性及び耐酸化性を併せ持つことから、様々なデバイス作製プロセスに適用可能な新規なヘテロアセン誘導体、これを用いた有機半導体層及び有機薄膜トランジスタに関するものである。
【背景技術】
【０００２】
有機薄膜トランジスタに代表される有機半導体デバイスは、省エネルギー、低コスト及びフレキシブルといった無機半導体デバイスにはない特徴を有することから近年注目されている。この有機半導体デバイスは、有機半導体層、基板、絶縁層、電極等の数種類の材料から構成され、中でも電荷のキャリア移動を担う有機半導体層は該デバイスの中心的な役割を有している。そして、有機半導体デバイス性能は、この有機半導体層を構成する有機半導体材料のキャリア移動度により左右されることから、高キャリア移動度を与える有機半導体材料の出現が所望されている。
【０００３】
有機半導体層を作製する方法としては、高温真空下、有機材料を気化させて実施する真空蒸着法、有機材料を適当な溶媒に溶解させその溶液を塗布する塗布法等の方法が一般的に知られている。このうち、塗布法においては、高温高真空条件を要しない印刷技術を用いても実施することができるため、デバイス作製の大幅な製造コストの削減を図ることが期待でき、経済的に好ましいプロセスである。
【０００４】
このような塗布法に使用される有機半導体材料は、印刷プロセスへの適応の観点から、室温で１．０重量％以上の溶解性を持つことが好ましい。また、大気中で安定に動作させるため耐酸化性を持つことが好ましい。
【０００５】
ここで、一般に、低分子系の半導体は、高分子系の半導体と比べて結晶性が高いため高キャリア移動度を発現しやすいことが知られている。しかし、高キャリア移動度、高溶解性及び高耐酸化性を兼ね合わせた低分子系の有機半導体材料はあまり知られていないのが現状である。
【０００６】
現在、低分子系材料としてペンタセンが広く知られている。ペンタセンは高いキャリア移動度を有することが知られているが、溶液状態ではきわめて空気酸化されやすい等耐酸化性に課題を有する。
【０００７】
耐酸化性を有する低分子系材料としてはチオフェン環を有する物質が提案されており、例えば、２，７−ジヘキシルジチエノベンゾジチオフェン（例えば、特許文献１、特許文献２参照。）、ジアルキル置換ジナフトチエノチオフェン（例えば、特許文献３参照。）等が提案されている。
【０００８】
しかし、特許文献１及び特許文献２に提案の２，７−ジヘキシルジチエノベンゾジチオフェンは、ドロップキャスト法により０．１ｃｍ２／Ｖ・ｓの移動度を示すが、室温での溶媒に対する溶解度に課題を有する。また、特許文献３に提案のジアルキル置換ジナフトチエノチオフェンは、真空蒸着法により高い移動度を示すが、６０℃におけるトルエンへの溶解度は０．０１ｗｔ％を下回り、印刷プロセスへの適応は困難である。
【０００９】
一方、その他のチオフェン環を有する物質が開発されており、アントラ［１，２−ｂ：８，７−ｂ’］ジチオフェンの開示がある（例えば、特許文献４、及び非特許文献１〜３参照。）。しかし、これまでに種々のアントラ［１，２−ｂ：８，７−ｂ’］ジチオフェンの誘導体が合成されているが、塗布型有機トランジスタ素子用途の化合物は報告されていないのが現状である。
【先行技術文献】
【特許文献】
【００１０】
【特許文献１】特表２０１１／５２６５８８号公報
【特許文献２】特開２０１２／２０９３２９号公報
【特許文献３】特許第５６７４９１６号公報
【特許文献４】韓国特許第１０９４７０１号公報
【非特許文献】
【００１１】
【非特許文献１】ジャーナル  オブ  アメリカン  ケミカル  ソサイエティー、１９９７年、１１９巻、４５７８〜４５９３頁
【非特許文献２】ジャーナル  オブ  ジ  インディアン  ケミカル  ソサイエティー、１９９９年、７６巻、５６９〜５７３頁
【非特許文献３】シンセティック  コミュニケーション、２０００年、３０巻、３５６９〜３５７３頁
【発明の概要】
【発明が解決しようとする課題】
【００１２】
本発明は、上記課題に鑑みてなされたものであり、その目的は、高キャリア移動度で高溶解性及び高耐酸化性を持つ新規な塗布型の有機半導体材料を提供することにある。
【課題を解決するための手段】
【００１３】
本発明者は、上記課題を解決するため鋭意検討の結果、新規なヘテロアセン誘導体を用いることにより、高キャリア移動度を与えると共に、高溶解性、及び高耐酸化性を持つ有機薄膜トランジスタが得られることを見出し、本発明を完成するに到った。
【００１４】
即ち、本発明は、下記一般式（１）で示されることを特徴とするヘテロアセン誘導体、これを用いた有機半導体層、及びその有機半導体層を用いてなる有機薄膜トランジスタに関するものである。
【００１５】
【化１】
2018043947.tif 000002
（ここで、置換基Ｒ１〜Ｒ９は、それぞれ独立して、水素、ハロゲン、炭素数２〜２０のアルキル基、炭素数１〜２０のアシル基、炭素数２〜２０のアルケニル基、又は炭素数２〜２０のアルキニル基を示す。ただし、置換基Ｒ１〜Ｒ９が全て同時に水素である場合を除く。Ｔ１及びＴ２は、それぞれ独立して硫黄原子、酸素原子、又はセレン原子を示す。）
以下に本発明を詳細に説明する。
【００１６】
本発明で用いられるヘテロアセン誘導体は上記一般式（１）で示される誘導体であり、置換基Ｒ１〜Ｒ９は、それぞれ独立して、水素、ハロゲン、炭素数２〜２０のアルキル基、炭素数１〜２０のアシル基、炭素数２〜２０のアルケニル基、又は炭素数２〜２０のアルキニル基を示す。ただし、置換基Ｒ１〜Ｒ９が全て同時に水素である場合を除く。Ｔ１及びＴ２は、それぞれ独立して硫黄原子、酸素原子、又はセレン原子を示す。
【００１７】
置換基Ｒ１〜Ｒ９におけるハロゲンは、例えば、塩素、臭素、ヨウ素、フッ素等が挙げられ、反応性が高いことから臭素、ヨウ素が好ましい。
【００１８】
置換基Ｒ１〜Ｒ９における炭素数２〜２０のアルキル基は、例えば、エチル基、ｎ−プロピル基、ｎ−ブチル基、イソブチル基、ｎ−ペンチル基、ｎ−ヘキシル基、ｎ−ヘプチル基、ｎ−オクチル基、ｎ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘキサデシル基、ｎ−ヘプタデシル基、ｎ−オクタデシル基、ｎ−ノナデシル基、ｎ−イコシル基、２−エチルヘキシル基、３−エチルヘプチル基、３−エチルデシル基等の直鎖又は分岐アルキル基等が挙げられる。そして、その中でも特に高移動度及び高溶解性を示すヘテロアセン誘導体となることから、炭素数３〜１０のアルキル基が好ましく、ｎ−ブチル基、ｎ−ペンチル基、ｎ−ヘキシル基、ｎ−ヘプチル基、ｎ−オクチル基であることがさらに好ましい。
【００１９】
置換基Ｒ１〜Ｒ９における炭素数１〜２０のアシル基は、例えば、ホルミル基、アセチル基、プロピオニル基、ブチリル基、イソブチリル基、バレリル基、ヘキサノイル基、ヘプタノイル基、オクタノイル基、ノナノイル基、デカノイル基、ウンデカノイル基、ドデカノイル基、トリデカノイル基、テトラデカノイル基、ペンタデカノイル基、ヘキサデカノイル基、ヘプタデカノイル基、オクタデカノイル基、ノナデカノイル基、イコサノイル基、２−エチルヘキサノイル基、３−エチルヘプタノイル基、３−エチルデカノイル基等の直鎖又は分岐アシル基等が挙げられる。そして、その中でも特に高移動度及び高溶解性を示すヘテロアセン誘導体となることから、炭素数３〜１０のアシル基が好ましく、ブチリル基、バレリル基、ヘキサノイル基、ヘプタノイル基、オクタノイル基であることがさらに好ましい。
【００２０】
置換基Ｒ１〜Ｒ９における炭素数２〜２０のアルケニル基は、例えば、エテニル基、ｎ−プロペニル基、ｎ−ブテニル基、ｎ−ペンテニル基、ｎ−ヘキセニル基、ｎ−ヘプテニル基、ｎ−オクテニル基、ｎ−ノネル基、ｎ−デセニル基、ｎ−ウンデセニル基、ｎ−ドデセニル基、ｎ−トリデセニル基、ｎ−テトラデセニル基、ｎ−ペンタデセニル基、ｎ−ヘキサデセニル基、ｎ−ヘプタデセニル基、ｎ−オクタデセニル基、ｎ−ノナデセニル基、ｎ−イコセニル基等のアルケニル基が挙げられる。
【００２１】
置換基Ｒ１〜Ｒ９における炭素数２〜２０のアルキニル基としては、例えば、エチニル基、ｎ−プロピニル基、ｎ−ブチニル基、ｎ−ペンチニル基、ｎ−ヘキシニル基、ｎ−ヘプチニル基、ｎ−オクチニル基、ｎ−ノニニル基、ｎ−デシニル基、ｎ−ウンデシニル基、ｎ−ドデシニル基、ｎ−トリデシニル基、ｎ−テトラデシニル基、ｎ−ペンタデシニル基、ｎ−ヘキサデシニル基、ｎ−ヘプタデシニル基、ｎ−オクタデシニル基、ｎ−ノナデシニル基、ｎ−イコシニル基等のアルキニル基が挙げられる。
【００２２】
本発明において、置換基Ｒ１〜Ｒ９が全て同時に水素である場合、剛直なヘテロアセン縮合多環骨格間での強固なπ−π相互作用のため、溶解度が小さくなるものである。また、本発明に係るヘテロアセン誘導体は、その構造特性により、さらに溶解度が小さくなるものである。すなわち、該ヘテロアセン誘導体では、電気陰性度の高いＴ１及びＴ２の存在により、本発明に係るヘテロアセン誘導体の線対称軸方向（Ｔ１とＴ２の中心点とＲ９とを結ぶ線の方向）で分極が生じるところ、当該分極の存在により、本発明に係るヘテロアセン誘導体は極性を有し、汎用の有機溶媒（非極性溶媒）に対する溶解性が低いものとなる。従って、本発明において、置換基Ｒ１〜Ｒ９が全て同時に水素であるとき、本発明の特徴である高溶解性のヘテロアセン誘導体とはならないため、本発明では、置換基Ｒ１〜Ｒ９が全て同時に水素である場合が除かれる。
【００２３】
本発明において、置換基Ｒ５〜Ｒ９としては、高移動度のため、水素である場合が好ましい。また置換基Ｒ１〜Ｒ４としては、高移動度のため、ハロゲン、炭素数２〜２０のアルキル基、炭素数１〜２０のアシル基、炭素数２〜２０のアルケニル基、炭素数２〜２０のアルキニル基からなる群から選ばれる場合が好ましく、高移動度及び高溶解性の両立のため、Ｒ１〜Ｒ４が炭素数２〜２０のアルキル基であることがさらに好ましく、Ｒ１及びＲ２が炭素数２〜２０のアルキル基であって、Ｒ３及びＲ４が水素であることが特に好ましい。本発明では、本発明に係るヘテロアセン誘導体が、該置換基を有するヘテロアセン誘導体であることにより、剛直なヘテロアセン縮合多環骨格間での強固なπ−π相互作用に加え、アルキル側鎖間の凝集効果により良好な分子配列が可能となり、より良好なキャリア移動度の発現が可能となる。また同時に、屈曲したヘテロアセン縮合多環骨格及びアルキル側鎖の自由度により、より高い溶解性の発現が可能となる。これにより、より高いキャリア移動度及びより高い溶解性を併せ持つ有機半導体材料が可能となる。
【００２４】
本発明の上記一般式（１）で示されるヘテロアセン誘導体のＴ１及びＴ２は、それぞれ独立して硫黄原子、酸素原子、又はセレン原子を示す。そして、本発明では、炭素原子と比べ電気陰性度の高い硫黄原子、酸素原子、またはセレン原子が縮合環骨格中に導入されていることで、ＨＯＭＯレベルが低下し、耐酸化性が向上しているものである。
【００２５】
本発明において、Ｔ１及びＴ２は、特に高移動度のため、硫黄原子であることが好ましい。
【００２６】
本発明で用いられるヘテロアセン誘導体の具体的例示としては、以下のものを挙げることができる。
【００２７】
【化２】
2018043947.tif 000003
【００２８】
【化３】
2018043947.tif 000004
【００２９】
【化４】
2018043947.tif 000005
【００３０】
【化５】
2018043947.tif 000006
【００３１】
【化６】
2018043947.tif 000007
【００３２】
【化７】
2018043947.tif 000008
なお、一般式（１）で示されるヘテロアセン誘導体としては、より高い移動度、より高い溶解性、及びより高い耐酸化性のため、Ｒ１及びＲ２が炭素数４〜８の直鎖アルキル鎖、Ｒ３〜Ｒ９が水素、並びにＴ１及びＴ２が硫黄であるヘテロアセン誘導体（化合物１〜化合物５）が好ましい。
【００３３】
本発明で用いられるヘテロアセン誘導体の製造方法としては、該ヘテロアセン誘導体を製造することが可能であれば如何なる製造方法を用いることも可能である。
【００３４】
例えば、置換基Ｒ１及びＲ２が炭素数２〜２０のアルキル基、並びに置換基Ｒ３〜Ｒ９が水素であるヘテロアセン誘導体を製造する場合、ザ  ジャーナル  オブ  オーガニック  ケミストリー、１９８５年、５０巻、３１０４〜３１１０頁に記載の手法（下記反応スキーム（Ａ）の工程を経る製造方法）、及び下記（Ｂ）〜（Ｄ）の工程を経る製造方法により、ヘテロアセン誘導体を製造することができる。
（Ａ）工程；濃硫酸中、１，３−ジブロモベンゼンとヨウ素から１，５−ジブロモ−２，４−ジヨードベンゼンを製造する工程。
（Ｂ）工程；パラジウム触媒の存在下、２−アルキル−５−ブロモチオフェンから誘導された２−アルキルチオフェン−５−亜鉛誘導体と、（Ａ）工程により得られた１，５−ジブロモ−２，４−ジヨードベンゼンから１，５−ジブロモ−２，４−ジ（５−アルキルチオフェン−２−イル）ベンゼンを製造する工程。
（Ｃ）工程；パラジウム／銅触媒の存在下、（Ｂ）工程により得られた１，５−ジブロモ−２，４−ジ（５−アルキルチオフェン−２−イル）ベンゼンとトリメチルシリルアセチレンの薗頭カップリング及び脱トリメチルシリル反応により１，５−ジエチニル−２，４−ジ（５−アルキルチオフェン−２−イル）ベンゼンを製造する工程。
（Ｄ）工程；ルテニウム触媒の存在下、（Ｃ）工程により得られた１，５−ジエチニル−２，４−ジ（５−アルキルチオフェン−２−イル）ベンゼンの分子内環化によりヘテロアセン誘導体（１ａ）を製造する工程。
そして、反応工程数が少ないことから好ましいより具体的な製造方法を以下の反応スキームに示す。
【００３５】
【化８】
2018043947.tif 000009
（ここで、置換基Ｒ１０は、炭素数２〜２０のアルキル基を示す。）
ここで、（Ａ）〜（Ｄ）工程の詳細を以下に示す。
【００３６】
ここで、該反応スキームにおける（Ａ）工程は、濃硫酸中、１，３−ジブロモベンゼンとヨウ素から１，５−ジブロモ−２，４−ジヨードベンゼンを製造する工程である。反応温度としては、５０℃〜１５０℃の範囲内で実施することができる。
【００３７】
該反応スキームにおける（Ｂ）工程は、パラジウム触媒の存在下、２−アルキル−５−ブロモチオフェンから誘導された２−アルキルチオフェン−５−亜鉛誘導体と、（Ａ）工程により得られた１，５−ジブロモ−２，４−ジヨードベンゼンから１，５−ジブロモ−２，４−ジ（５−アルキルチオフェン−２−イル）ベンゼンを製造する工程である。
【００３８】
パラジウム触媒としては、例えば、テトラキス（トリフェニルホスフィン）パラジウム、ジクロロビス（トリフェニルホスフィン）パラジウム等を挙げることができ、反応温度としては、２０℃〜８０℃の範囲内で実施することができる。
【００３９】
２−アルキルチオフェン−５−亜鉛誘導体は、例えば、ｎ−ブチルリチウム、ｔｅｒｔ−ブチルリチウム等の有機金属試薬を用い、２−アルキル−５−ブロモチオフェンの５位の臭素をリチウムに交換後（モノリチウム塩の調製）、塩化亜鉛と金属交換することで調製することができる。また、該有機金属試薬の代わりにマグネシウム金属を用い、２−アルキル−５−ブロモチオフェンのグリニャール試薬を調製し塩化亜鉛と金属交換する方法も可能である。
【００４０】
２−アルキル−５−ブロモチオフェンのモノリチウム塩を調製する条件としては、例えば、テトラヒドロフラン（以後、ＴＨＦと記す。）又はジエチルエーテル等の溶媒中、−８０℃〜２０℃の温度範囲内で実施することができる。該モノリチウム塩の溶液に塩化亜鉛を反応させるのに際して、塩化亜鉛はそのままの状態でもよいし、ＴＨＦまたはジエチルエーテル溶液であってもかまわない。該モノリチウム塩と塩化亜鉛との反応の温度としては、−８０℃〜３０℃の範囲内で実施できる。
【００４１】
該反応スキームにおける（Ｃ）工程は、パラジウム／銅触媒の存在下、（Ｂ）工程により得られた１，５−ジブロモ−２，４−ジ（５−アルキルチオフェン−２−イル）ベンゼンとトリメチルシリルアセチレンの薗頭カップリング及び脱トリメチルシリル反応により１，５−ジエチニル−２，４−ジ（５−アルキルチオフェン−２−イル）ベンゼンを製造する工程である。
【００４２】
その際のパラジウム触媒としては、例えば、テトラキス（トリフェニルホスフィン）パラジウム、ジクロロビス（トリフェニルホスフィン）パラジウム等が挙げられ、銅触媒としてはヨウ化銅（Ｉ）、臭化銅（Ｉ）、塩化銅（Ｉ）等を挙げることができる。また、該薗頭カップリングは、トリエチルアミン、ピリジン、トルエン、ＴＨＦ等の溶媒中、２０℃〜８０℃の温度範囲で実施することができる。
【００４３】
脱トリメチルシリル反応は、テトラブチルアンモニウムフルオライド、希塩酸等の脱シリル剤を用い、ＴＨＦ、トルエン、ジクロロメタン等の溶媒中、０℃〜５０℃の温度範囲で実施することができる。
【００４４】
該反応スキームにおける（Ｄ）工程は、ルテニウム触媒の存在下、（Ｃ）工程により得られた１，５−ジエチニル−２，４−ジ（５−アルキルチオフェン−２−イル）ベンゼンの分子内環化によりヘテロアセン誘導体（１ａ）を製造する工程である。
【００４５】
ルテニウム触媒は、例えば、トリフェニルホスフィン（シメン）塩化ルテニウム錯体等を挙げることができ、分子内環化は、１，２−ジクロロエタン等の溶媒中、２０〜１００℃の温度範囲で実施することができる。なお、反応促進のためヘキサフルオロりん酸アンモニウムを共存させることが好ましい。
【００４６】
さらに、製造したヘテロアセン誘導体は、カラムクロマトグラフィー等に供することにより精製することができ、その際の分離剤としては、例えば、シリカゲル、活性アルミナ、溶媒としては、ヘキサン、ヘプタン、トルエン、ジクロロメタン、クロロホルム等を挙げることができる。
【００４７】
製造したヘテロアセン誘導体は、活性炭、ゼオライト、活性白土等に供することにより溶液中で脱色精製することができ、このときの溶媒としては、ヘキサン、ヘプタン、トルエン、ジクロロメタン、クロロホルム等を挙げることができる。
【００４８】
また、製造したヘテロアセン誘導体は、さらに再結晶により精製してもよく、再結晶の回数としては、純度及び収率向上のため、好ましくは２〜５回である。再結晶に用いる溶媒としては、例えば、ヘキサン、ヘプタン、オクタン、トルエン、キシレン、クロロホルム、クロロベンゼン、ジクロロベンゼン等を挙げることができ、これらの任意の割合の混合物であってもよい。再結晶法としては、加熱によりヘテロアセン誘導体の溶液を調製し（その際の溶液の濃度は、不純物を効率よく除去するため、０．０１〜１０．０重量％の範囲が好ましく、０．０５〜５．０重量％の範囲がさらに好ましい。）、該溶液を冷却することでヘテロアセン誘導体の結晶を析出させ単離するが、単離する際の最終的な冷却温度は、純度及び回収率向上のため、−２０℃から４０℃の範囲にあることが好ましい。なお、純度を測定する際には液体クロマトグラフィーにより分析することが可能である。
【００４９】
本発明のヘテロアセン誘導体は、適当な溶媒に溶解させることで有機半導体層形成用溶液とすることができる。該溶媒としては、一般式（１）で示されるヘテロアセン誘導体を溶解することが可能な溶媒であれば如何なる溶媒を使用してもよく、有機半導体層を形成する際、溶媒の乾燥速度を好適なものとすることができることから、常圧での沸点が１００℃以上である有機溶媒が好ましい。
【００５０】
本発明で用いることが可能な溶媒として、特に制限はなく、例えば、トルエン、メシチレン、ｏ−キシレン、イソプロピルベンゼン、ペンチルベンゼン、シクロヘキシルベンゼン、１，２，４−トリメチルベンゼン、テトラリン、インダン等の芳香族炭化水素類；アニソール、２−メチルアニソール、３−メチルアニソール、２，３−ジメチルアニソール、３，４−ジメチルアニソール、２，６−ジメチルアニソール、エチルフェニルエーテル、ブチルフェニルエーテル、１，２−メチレンジオキシベンゼン、１，２−エチレンジオキシベンゼン等の芳香族エーテル類；クロロベンゼン、１，２−ジクロロベンゼン、１，３−ジクロロベンゼン、１，４−ジクロロベンゼン等の芳香族ハロゲン化合物；シクロヘキサン、オクタン、デカン、ドデカン、デカリン等の飽和炭化水素類；ジプロピレングリコールジメチルエーテル、ジプロピレングリコールジアセテート、ジプロピレングリコールメチル−ｎ−プロピルエーテル、ジプロピレングリコールメチルエーテルアセテート、１,４−ブタンジオールジアセテート、１,３−ブチレングリコールジアセテート、１,６−ヘキサンジオールジアセテート、エチレングリコールモノメチルエーテルアセテート、プロピレングリコールモノメチルエーテルアセテート、エチレングリコールモノブチルエーテルアセテート、ジエチレングリコールモノエチルエーテルアセテート、ジエチレングリコールモノブチルエーテルアセテート等のグリコール類；酢酸フェニル、シクロヘキサノールアセテート、３−メトキシブチルアセテート等のエステル類などを挙げられることができ、その中でも適度な乾燥速度を持つことから、好ましくはトルエン、ｏ−キシレン、メシチレン、１，２，４−トリメチルベンゼン、テトラリン、インダン、アニソール、２−メチルアニソール、３−メチルアニソール、２，３−ジメチルアニソール、３，４−ジメチルアニソール、２，６−ジメチルアニソール、エチルフェニルエーテル、ブチルフェニルエーテル、１，２−メチレンジオキシベンゼン、１，２−エチレンジオキシベンゼン、１，２−ジクロロベンゼン、１，３−ジクロロベンゼン、１，４−ジクロロベンゼンであり、さらに好ましくは、トルエン、ｏ−キシレン、メシチレン、テトラリン、インダン、アニソール、２−メチルアニソール、３−メチルアニソール、２，３−ジメチルアニソール、３，４−ジメチルアニソール、２，６−ジメチルアニソールである。
【００５１】
なお、本発明で用いる溶媒は、１種類の溶媒を単独で使用することができ、沸点、極性、溶解度パラメーターなど性質の異なる溶媒を２種類以上混合して使用することも可能である。
【００５２】
一般式（１）で示されるヘテロアセン誘導体を溶媒に混合溶解する際の温度としては、溶解を促進させる目的のため、０〜８０℃の温度範囲で行うことが好ましく、１０〜６０℃の温度範囲で行うことが更に好ましい。
【００５３】
また、一般式（１）で示されるヘテロアセン誘導体を有機溶媒に溶解混合する時間は、均一溶液を得るため、１分〜１時間で溶解することが好ましい。
【００５４】
本発明では本発明の有機半導体層形成用溶液における一般式（１）で示されるヘテロアセン誘導体の濃度が０．１〜１０．０重量％の範囲であると、取り扱いが容易になり、有機半導体層を形成する際の効率により優れるものとなる。また、有機半導体層形成用溶液の粘度が０．３〜１０ｍＰａ・ｓの範囲であると、より好適な塗工性を発現するものとなる。
【００５５】
なお該溶液は、該ヘテロアセン誘導体自体が適度の凝集性を有することから比較的に低温で調製することが可能、且つ耐酸化性があることから、塗布法による有機薄膜の製造に好適に適用できる。即ち、雰囲気から空気を除く必要がないことから塗布工程を簡略化することができる。さらに該溶液は、例えば、ポリスチレン、ポリ（α−メチルスチレン）、ポリビニルナフタレン、エチレン−ノルボルネンコポリマー、ポリフェニレンエーテル、ポリメチルメタクリレート、ポリアリールアミン、ポリフルオレン等のポリマーをバインダーとして存在させることもできる。これらのポリマーバインダーの濃度は、適度な溶液の粘度のため、０．１〜１０．０重量％であることが好ましい。また、ポリマーをバインダーとして存在させるときの溶液は、優れた塗布性を有することから、０．５〜５０ｍＰａ・ｓの範囲の粘度にあることが好ましい。
【００５６】
本発明の有機半導体層形成用溶液を用いて有機半導体層を形成する際の塗布方法としては、有機半導体層を形成可能な方法であれば特に制限はなく、例えば、スピンコート、ドロップキャスト、ディップコート、キャストコート等の簡易塗工法；ディスペンサー、インクジェット、スリットコート、ブレードコート、フレキソ印刷、スクリーン印刷、グラビア印刷、オフセット印刷等の印刷法を挙げることができ、中でも容易に効率よく有機半導体層とすることが可能となることから、スピンコート、インクジェットであることが好ましい。
【００５７】
本発明の有機半導体層形成用溶液を塗布後、溶媒を乾燥除去することにより有機半導体層を形成することが可能である。
【００５８】
塗布した有機半導体層から溶媒を乾燥除去する際、乾燥する条件に特に制限はなく、例えば、常圧下、又は減圧下で溶媒の乾燥除去を行うことが可能である。
【００５９】
塗布した有機半導体層から有機溶媒を乾燥除去する温度に特に制限はないが、効率よく塗布した有機半導体層から有機溶媒を乾燥除去することができ、有機半導体層を形成することが可能であるため、１０〜１５０℃の温度範囲で行うことが好ましい。
【００６０】
塗布した有機半導体層から有機溶媒を乾燥除去する際、除去する有機溶媒の気化速度を調節することで、一般式（１）で示されるヘテロアセン誘導体の結晶成長を制御することが可能である。
【００６１】
本発明の有機半導体層形成用溶液により形成される有機半導体層の膜厚に制限はなく、良好なキャリア移動が得られることから、１ｎｍ〜１μｍの範囲であることが好ましく、１０ｎｍ〜３００ｎｍの範囲であることが更に好ましい。
【００６２】
また、得られる有機半導体層は、有機半導体層を形成後、４０〜１８０℃でアニール処理を行ってもよい。
【００６３】
本発明の有機半導体層形成用溶液より形成される有機半導体層は、有機半導体デバイス、特に有機薄膜トランジスタの有機半導体層として使用することが可能である。
【００６４】
有機薄膜トランジスタは、基板上に、ソース電極及びドレイン電極を付設した有機半導体層とゲート電極とを絶縁層を介し積層することにより得ることができ、該有機半導体層に本発明の有機半導体層形成用溶液により形成した有機半導体層を用いることにより、優れた半導体・電気特性を発現する有機薄膜トランジスタとすることが可能である。
【００６５】
図１に一般的な有機薄膜トランジスタの断面形状による構造を示す。ここで、（Ａ）は、ボトムゲート−トップコンタクト型、（Ｂ）は、ボトムゲート−ボトムコンタクト型、（Ｃ）は、トップゲート−トップコンタクト型、（Ｄ）は、トップゲート−ボトムコンタクト型の有機薄膜トランジスタであり、１は有機半導体層、２は基板、３はゲート電極、４はゲート絶縁層、５はソース電極、６はドレイン電極を示し、本発明の有機半導体層形成用溶液より形成される有機半導体層は、いずれの有機薄膜トランジスタにも適用することが可能である。
【００６６】
本発明に係る基板としては特に制限はなく、例えば、ポリエチレンテレフタレート、ポリエチレンナフタレート、ポリメチルメタクリレート、ポリメチルアクリレート、ポリエチレン、ポリプロピレン、ポリスチレン、環状ポリオレフィン、フッ素化環状ポリオレフィン、ポリイミド、ポリカーボネート、ポリビニルフェノール、ポリビニルアルコール、ポリ（ジイソプロピルフマレート）、ポリ（ジエチルフマレート）、ポリ（ジイソプロピルマレエート）、ポリエーテルスルホン、ポリフェニレンスルフィド、セルローストリアセテート等のプラスチック基板；ガラス、石英、酸化アルミニウム、シリコン、ハイドープシリコン、酸化シリコン、二酸化タンタル、五酸化タンタル、インジウム錫酸化物等の無機材料基板；金、銅、クロム、チタン、アルミニウム等の金属基板等を挙げることができる。なお、ハイドープシリコンを基板に用いた場合、その基板はゲート電極を兼ねることができる。
【００６７】
本発明に係るゲート電極としては特に制限はなく、例えば、アルミニウム、金、銀、銅、ハイドープシリコン、スズ酸化物、酸化インジウム、インジウムスズ酸化物、クロム、チタン、タンタル、グラフェン、カーボンナノチューブ等の無機材料；ドープされた導電性高分子（例えばＰＥＤＯＴ−ＰＳＳ）等の有機材料を挙げることができる。
【００６８】
また、上記の無機材料は、金属のナノ粒子インクとしても差し支えなく使用することができる。この場合の溶媒は、適度の分散性のため、水、メタノール、エタノール、イソプロパノール、１−ブタノール、２−ブタノール等の極性溶媒；ヘキサン、ヘプタン、オクタン、デカン、ドデカン、テトラデカン等の炭素数６〜１４の脂肪族炭化水素溶媒；トルエン、キシレン、メシチレン、エチルベンゼン、ペンチルベンゼン、ヘキシルベンゼン、オクチルベンゼン、シクロヘキシルベンゼン、テトラリン、インダン、アニソール、１，２−ジメトキシベンゼン、１，３−ジメトキシベンゼン、１，２−ジメチルアニソール、２，３−ジメチルアニソール、３，４−ジメチルアニソール等の炭素数７〜１４の芳香族炭化水素溶媒であることが好ましい。該ナノ粒子インクを塗布後、導電性向上のため、８０℃〜２００℃の温度範囲でアニール処理することが好ましい。
【００６９】
本発明に係るゲート絶縁層としては特に制限はなく、例えば、酸化シリコン、窒化シリコン、酸化アルミニウム、窒化アルミニウム、酸化チタン、二酸化タンタル、五酸化タンタル、インジウム錫酸化物、酸化スズ、酸化バナジウム、チタン酸バリウム、チタン酸ビスマス等の無機材料；ポリメチルメタクリレート、ポリメチルアクリレート、ポリイミド、ポリカーボネート、ポリビニルフェノール、ポリビニルアルコール、ポリ（ジイソプロピルフマレート）、ポリ（ジエチルフマレート）、ポリエチレンテレフタレート、ポリエチレンナフタレート、ポリけい皮酸エチル、ポリけい皮酸メチル、ポリクロトン酸エチル、ポリエーテルスルホン、ポリプロピレン−コ−１−ブテン、ポリイソブチレン、ポリプロピレン、ポリシクロペンタン、ポリシクロヘキサン、ポリシクロヘキサン−エチレン共重合体、ポリフッ素化シクロペンタン、ポリフッ素化シクロヘキサン、ポリフッ素化シクロヘキサン−エチレン共重合体、ＢＣＢ樹脂（ダウケミカル社製（商品名：サイクロテン））、Ｃｙｔｏｐ（商標）、Ｔｅｆｌｏｎ（商標）、パリレンＣ等のパリレン（商標）類、のポリマー絶縁材料を挙げることができ、製法が簡便であることから、塗布法が適用できるポリマー絶縁材料（ポリマーゲート絶縁層）であることが好ましい。
【００７０】
該ポリマー材料を溶解させるに用いる溶媒としては特に制限がなく、例えば、ヘキサン、ヘプタン、オクタン、デカン、ドデカン、テトラデカン等の炭素数６〜１４の脂肪族炭化水素溶媒；ＴＨＦ、１，２−ジメトキシエタン、ジオキサン等のエーテル系溶媒；エタノール、イソプロピルアルコール、１−ブタノール、２−ブタノール、２−エチルヘキサノール等のアルコール系溶媒；アセトン、メチルエチルケトン、ジエチルケトン、ジイソプロピルケトン、アセトフェノン等のケトン系溶媒；酢酸エチル、γ−ブチロラクトン、シクロヘキサノールアセテート、３−メトキシブチルアセテート等のエステル系溶媒；ジメチルホルムアミド、Ｎ−メチルピロリドン等のアミド系溶媒；ジプロピレングリコールジメチルエーテル、ジプロピレングリコールジアセテート、ジプロピレングリコールメチル−ｎ−プロピルエーテル、ジプロピレングリコールメチルエーテルアセテート、１，４−ブタンジオールジアセテート、１，３−ブチレングリコールジアセテート、１，３−ブチレングリコールジアセテート、１，６−ヘキサンジオールジアセテート、エチレングリコールモノメチルエーテルアセテート、プロピレングリコールモノメチルエーテルアセテート、エチレングリコールモノブチルエーテルアセテート、ジエチレングリコールモノエチルエーテルアセテート、ジエチレングリコールモノブチルエーテルアセテート等のグリコール系溶媒；パーフルオロヘキサン、パーフルオロオクタン、２−（ペンタフルオロエチル）ヘキサン、３−（ペンタフルオロエチル）ヘプタン等のフッ素化溶媒等が挙げられる。
【００７１】
該ポリマー絶縁材料の濃度は、例えば、２０〜４０℃の温度において０．１〜１０．０重量％である。当該濃度において得られる絶縁層の膜厚に制限はなく、耐絶縁性の観点から、好ましくは１００ｎｍ〜１μｍ、さらに好ましくは１５０ｎｍ〜９００ｎｍである。
【００７２】
そして、これらのゲート絶縁層の表面は、例えば、オクタデシルトリクロロシラン、デシルトリクロロシラン、デシルトリメトキシシラン、オクチルトリクロロシラン、オクタデシルトリメトキシシラン、β−フェネチルトリクロロシラン、β−フェネチルトリメトキシシラン、フェニルトリクロロシラン、フェニルトリメトキシシラン等のシラン類；オクタデシルホスホン酸、デシルホスホン酸、オクチルホスホン酸等のホスホン酸類；ヘキサメチルジシラザン等のシリルアミン類で修飾処理したものであっても使用することができる。一般的にゲート絶縁層の表面処理を行うことにより、有機半導体材料の結晶粒径の増大及び分子配向の向上のため、キャリア移動度、電流オン・オフ比の向上、及び閾値電圧の低下という好ましい結果が得られる。
【００７３】
本発明の有機薄膜トランジスタのソース電極及びドレイン電極の材料としては特に制限がなく、ゲート電極と同様の材料を用いることができ、ゲート電極の材料と同じであっても異なっていてもよく、異種材料を積層してもよい。また、キャリアの注入効率を上げるために、これらの電極材料に表面処理を実施することもできる。表面処理に用いる表明処理剤としては、例えば、ベンゼンチオール、ペンタフルオロベンゼンチオール、４−フルオロベンゼンチオール、４−メトキシベンゼンチオール等を挙げることができる。
【００７４】
本発明の有機薄膜トランジスタは、速い動作性のため、キャリア移動度が、０．５ｃｍ２／Ｖ・ｓ以上であることが好ましい。また、高いスイッチ特性のため、電流オン・オフ比が、１．０×１０６以上であることが好ましい。
【００７５】
本発明の有機薄膜トランジスタは、電子ペーパー、有機ＥＬディスプレイ、液晶ディスプレイ、ＩＣタグ（ＲＦＩＤタグ）、圧力センサー、バイオセンサー等のトランジスタの有機半導体層用途；有機ＥＬディスプレイ材料；有機半導体レーザー材料；有機薄膜太陽電池材料；フォトニック結晶材料等の電子材料に利用することができ、一般式（１）で示されるヘテロアセン誘導体が結晶性の薄膜となるため、有機薄膜トランジスタの半導体層用途として用いられることが好ましい。
【発明の効果】
【００７６】
本発明の新規なヘテロアセン誘導体は、高いキャリア移動度を与えると共に、高溶解性及び高耐酸化性を持っていることから、塗布で優れた半導体特性を発現する有機薄膜トランジスタを提供することが可能となり、その効果は極めて高いものである。
【図面の簡単な説明】
【００７７】
【図１】；有機薄膜トランジスタの断面形状による構造を示す図である。
【実施例】
【００７８】
以下、実施例により本発明をさらに詳細に説明するが、本発明はこれら実施例に限定されるものではない。
【００７９】
生成物の同定にはマススペクトル（ＭＳ）、ガスクロマトフラフィー−マススペクトル（ＧＣＭＳ）、及び液体クロマトグラフィー−マススペクトル（ＬＣＭＳ）分析を用いた。
【００８０】
＜マススペクトル（ＭＳ）分析＞
装置；日本電子製、（商品名）ＪＥＯＬ  ＪＭＳ−７００
ＭＳイオン化；電子衝突（ＥＩ）法（７０エレクトロンボルト）
試料導入；直接導入
＜ガスクロマトグラフィー−マススペクトル分析＞
装置；パーキンエルマー製、（商品名）オートシステムＸＬ（ＭＳ部；ターボマスゴールド）
カラム；Ｊ＆Ｗサイエンティフィック社製、（商品名）ＤＢ−１，３０ｍ。
ＭＳイオン化；電子衝突（ＥＩ）法（７０エレクトロンボルト）
＜液体クロマトグラフィー−マススペクトル（ＬＣＭＳ）分析＞
装置；ブルカー・ダルトニクス、（商品名）ｍｉｃｒｏＴＯＦ  ｆｏｃｕｓ
ＭＳイオン化；大気圧化学イオン化（ＡＰＣＩ）法
ＬＣ条件；下記液体クロマトグラフィー分析の項目に記載の条件
反応の進行の確認等はガスクロマトグラフィー（ＧＣ）及び液体クロマトグラフィー（ＬＣ）分析を用いた。
【００８１】
＜ガスクロマトグラフィー分析＞
装置；島津製作所製、（商品名）ＧＣ１４Ｂ
カラム；Ｊ＆Ｗサイエンティフィック社製、（商品名）ＤＢ−１，３０ｍ
ヘテロアセン誘導体の純度測定は液体クロマトグラフィー分析を用いた。
【００８２】
＜液体クロマトグラフィー分析＞
装置；東ソー製（コントローラー；ＰＸ−８０２０、ポンプ；ＣＣＰＭ−ＩＩ、デガッサー；ＳＤ−８０２２）
カラム；東ソー製、（商品名）ＯＤＳ−１００Ｖ、５μｍ、４．６ｍｍ×２５０ｍｍ
カラム温度；３０℃
溶離液；ジクロロメタン：アセトニトリル＝２：８（容積比）
流量；１．０ｍｌ／分
検出器；ＵＶ（東ソー製、（商品名）ＵＶ−８０２０、波長；２５４ｎｍ）。
【００８３】
合成例１（１，５−ジブロモ−２，４−ジヨードベンゼンの合成）（（Ａ）工程）
窒素雰囲気下、２００ｍｌシュレンク反応容器に、室温にて１，３−ジブロモベンゼン（東京化成工業）２．１８ｇ（９．２６ｍｍｏｌ）、ヨウ素（東京化成工業）４．９４ｇ（１９．４ｍｍｏｌ）、及び濃硫酸５０ｍＬを添加し、１３０℃で６時間攪拌した。容器を室温まで冷却し、得られた混合物を氷水に注ぐことで反応を停止させた。析出した結晶を濾過し、順次、亜硫酸水素ナトリウム水溶液、重曹、及び水でそれぞれ洗浄した。得られた結晶をトルエンから１回再結晶精製し、１，５−ジブロモ−２，４−ジヨードベンゼンの白色結晶２．７１ｇを得た（収率６０％）。
ＭＳ  ｍ／ｚ：  ４８８（Ｍ＋）。
【００８４】
合成例２（１，５−ジブロモ−２，４−ジ（５−ｎ−ヘキシルチオフェン−２−イル）ベンゼンの合成）（（Ｂ）工程）
窒素雰囲気下、５００ｍｌシュレンク反応容器に２−ブロモ−５−ｎ−ヘキシルチオフェン（東京化成工業）３．９４ｇ（１５．９ｍｍｏｌ）及びジエチルエーテル（脱水グレード）１００ｍｌを添加した。この溶液を−７８℃に冷却し、ｎ−ブチルリチウム（関東化学、１．６Ｍ）のヘキサン溶液１０．９ｍｌ（１７．５ｍｍｏｌ）を滴下した。この混合物を−７８℃で１時間熟成した。一方、窒素雰囲気下、別の２００ｍｌシュレンク反応容器に、塩化亜鉛（和光純薬工業）３．７９ｇ（２０．４ｍｍｏｌ）及びＴＨＦ（脱水グレード）６０ｍｌを添加し、０℃に冷却した。この得られた白色微スラリー溶液を、先に調製した２−ブロモ−５−ｎ−ヘキシルチオフェンのモノリチウム塩中へテフロンキャヌラーを用いて滴下し、さらにＴＨＦ（脱水グレード）５ｍｌを用いて２００ｍｌシュレンク反応容器及びテフロンキャヌラーを洗浄しながら投入した。得られた混合物を室温まで徐々に昇温しながら攪拌した。生成した２−ｎ−ヘキシルチオフェン−５−亜鉛誘導体のスラリー液に、合成例１で合成した１，５−ジブロモ−２，４−ジヨードベンゼン２．５９ｇ（５．３２ｍｍｏｌ）及び触媒としてテトラキス（トリフェニルホスフィン）パラジウム（東京化成工業）３０７ｍｇ（０．２６６ｍｍｏｌ、１，５−ジブロモ−２，４−ジヨードベンゼンに対し５．００モル％）を添加した。５０℃で１５時間反応を実施した後、容器を水冷し１Ｍ塩酸２５ｍｌを添加することで反応を停止させた。トルエンで抽出し、有機相を食塩水で洗浄し、無水硫酸ナトリウムで乾燥した。減圧濃縮し、得られた残渣をシリカゲルカラムクロマトグラフィーで精製（展開溶媒：トルエン）した。減圧濃縮し、得られた残渣をヘキサンで洗浄した。得られた残渣をヘキサン／トルエン＝３／１から再結晶精製し、１，５−ジブロモ−２，４−ジ（５−ｎ−ヘキシルチオフェン−２−イル）ベンゼンの淡黄色固体１．３６ｇを得た（収率４５％）。
ＭＳ  ｍ／ｚ：  ５６８（Ｍ＋）。
【００８５】
合成例３（１，５−ジエチニル−２，４−ジ（５−ｎ−ヘキシルチオフェン−２−イル）ベンゼンの合成）（（Ｃ）工程）
窒素雰囲気下、１００ｍｌシュレンク反応容器に、合成例２で合成した１，５−ジブロモ−２，４−ジ（５−ｎ−ヘキシルチオフェン−２−イル）ベンゼン１．３３ｇ（２．３４ｍｍｏｌ）、ジクロロビス（トリフェニルホスフィン）パラジウム（和光純薬工業）３２．８ｍｇ（０．０４６８ｍｍｏｌ）、ヨウ化銅（Ｉ）（和光純薬工業）１７．８ｍｇ（０．０９３６ｍｍｏｌ）、ＴＨＦ８ｍｌ、トリエチルアミン４ｍｌ、トリメチルシリルアセチレン（和光純薬工業）５０６ｍｇ（５．１５ｍｍｏｌ）を添加した。この混合物を室温（２５℃）で２０時間反応を実施した。得られた反応混合物にトルエン及び１Ｍ塩酸水溶液を添加し、分相後、有機相を水で洗浄し、無水硫酸ナトリウムで乾燥した。有機相を減圧濃縮し、得られた残渣をシリカゲルカラムクロマトグラフィーで精製した（溶媒；ヘキサン：トルエン＝２０：１〜５：１）。精製単離物にＴＨＦ１０ｍｌ及びテトラブチルアンモニウムフルオライド（シグマ−アルドリッチ、１．０ｍｏｌ／ｌＴＨＦ溶液）６．０ｍｌ（６．０ｍｍｏｌ）を添加し、室温で１時間撹拌することで脱トリメチリシリル処理を行った。トルエン及び１Ｍ塩酸水溶液を添加し、分相後、有機相を水で洗浄し、無水硫酸ナトリウムで乾燥した。有機相を減圧濃縮し、１，５−ジエチニル−２，４−ジ（５−ｎ−ヘキシルチオフェン−２−イル）ベンゼンの黄色固体６１２ｍｇを得た（収率５７％）。
ＭＳ  ｍ／ｚ：  ４５８（Ｍ＋、１００％）。
【００８６】
実施例１（ヘテロアセン誘導体（２，１０−ジｎ−ヘキシルアントラ［１，２−ｂ：８，７−ｂ’］ジチオフェン）（化合物３）の合成）（（Ｄ）工程）
窒素雰囲気下、１００ｍｌシュレンク反応容器にトリフェニルホスフィン（シメン）塩化ルテニウム錯体（ストレム）７０．５ｍｇ（０．１２４ｍｍｏｌ）、ヘキサフルオロりん酸アンモニウム（和光純薬工業）４０．４ｍｇ（０．２４８ｍｍｏｌ）、及び１，２−ジクロロエタン１５ｍｌを添加し、６０℃に加熱した。ここへ合成例３で合成した１，５−ジエチニル−２，４−ジ（５−ｎ−ヘキシルチオフェン−２−イル）ベンゼン５６８ｍｇ（１．２４ｍｍｏｌ）及び１，２−ジクロロエタン１５ｍｌから成る溶液を滴下ロートを用いて滴下し、６０℃で８時間加熱した。減圧下、溶媒を除去後、トルエン及び水を添加し、析出した固体を濾過した。固体を水及びメタノールで洗浄後、シリカゲルカラムクロマトグラフィーで精製し（展開溶媒：ヘキサン／トルエン＝１０／１）、さらに得られた化合物をヘキサン／トルエン＝３／１から３回再結晶精製し、ヘテロアセン誘導体（２，１０−ジｎ−ヘキシルアントラ［１，２−ｂ：８，７−ｂ’］ジチオフェン）（化合物３）の淡黄色結晶１４２ｍｇを得た（収率２５％）。
【００８７】
得られたヘテロアセン誘導体（２，１０−ジｎ−ヘキシルアントラ［１，２−ｂ：８，７−ｂ’］ジチオフェン）（化合物３）の純度は液体クロマトグラフィーより９９．３％であった。
ＬＣＭＳ  ｍ／ｚ：  ４５９（Ｍ＋＋１、１００％）
合成例４（１，５−ジブロモ−２，４−ジ（５−ｎ−オクチルチオフェン−２−イル）ベンゼンの合成）（（Ｂ）工程）
合成例２で用いた２−ブロモ−５−ｎ−ヘキシルチオフェンの代わりに、２−ブロモ−５−ｎ−オクチルチオフェン（東京化成工業）を用いた以外は、合成例２と同様の方法により、１，５−ジブロモ−２，４−ジ（５−ｎ−オクチルチオフェン−２−イル）ベンゼンの淡黄色固体を収率５０％で得た。
【００８８】
合成例５（１，５−ジエチニル−２，４−ジ（５−ｎ−オクチルチオフェン−２−イル）ベンゼンの合成）（（Ｃ）工程）
合成例３で用いた１，５−ジブロモ−２，４−ジ（５−ｎ−ヘキシルチオフェン−２−イル）ベンゼンの代わりに、合成例４で合成した１，５−ジブロモ−２，４−ジ（５−ｎ−オクチルチオフェン−２−イル）ベンゼンを用いた以外は、合成例３と同様の方法により、１，５−ジエチニル−２，４−ジ（５−ｎ−オクチルチオフェン−２−イル）ベンゼンの黄色固体を収率６２％で得た。
【００８９】
実施例２（ヘテロアセン誘導体（２，１０−ジｎ−オクチルアントラ［１，２−ｂ：８，７−ｂ’］ジチオフェン）（化合物５）の合成）（（Ｄ）工程）
実施例１で用いた１，５−ジエチニル−２，４−ジ（５−ｎ−ヘキシルチオフェン−２−イル）ベンゼンの代わりに、合成例５で合成した１，５−ジエチニル−２，４−ジ（５−ｎ−オクチルチオフェン−２−イル）ベンゼンを用いた以外は、実施例１と同様の方法により、ヘテロアセン誘導体（２，１０−ジｎ−オクチルアントラ［１，２−ｂ：８，７−ｂ’］ジチオフェン）（化合物５）の淡黄色結晶を収率３０％で得た。
【００９０】
実施例３
（有機半導体層形成用溶液の調製）
空気下、１０ｍｌサンプル管に、実施例１で得られたヘテロアセン誘導体（２，１０−ジｎ−ヘキシルアントラ［１，２−ｂ：８，７−ｂ’］ジチオフェン）（化合物３）１３．５ｍｇ及びトルエン（和光純薬工業、ピュアーグレード）１．３４ｇを添加し、５０℃に加熱溶解後、室温下（２５℃）に１２時間放置した。結晶の析出は見られず１．０重量％の溶液状態を保持していたことから、印刷プロセスに適した材料であることを確認した。
【００９１】
また、耐酸化性の確認のため、該溶液の作製直後と外気に接触させた後の純度について確認を行った。該溶液作製直後の化合物の純度は液体クロマトグラフィーより９９．３％であった。該溶液を外気に接触させ、７０℃で撹拌後、液体クロマトグラフィーによる分析を行ったところ純度の低下は観測されず、耐酸化性を有することが確認できた。
【００９２】
（有機半導体層の作製）
空気下、１０ｍｌサンプル管に、実施例１で得られたヘテロアセン誘導体（２，１０−ジｎ−ヘキシルアントラ［１，２−ｂ：８，７−ｂ’］ジチオフェン）（化合物３）１．５ｍｇ及びトルエン（和光純薬工業、ピュアーグレード）０．７５ｇを添加し、４０℃に加熱し溶液を調製した（０．２０重量％）。
【００９３】
空気下、直径２インチのｎ型にハイドープしたシリコン基板（ミヨシ、抵抗値；０．００４Ω、表面に２００ｎｍのシリコン酸化膜付き）上に、得られた溶液０．５ｍｌをシリンジに充填し、０．２μｍのフィルターを通した溶液をドロップキャストした。室温下（２５℃）で自然乾燥し、膜厚４９ｎｍのヘテロアセン誘導体（２，１０−ジｎ−ヘキシルアントラ［１，２−ｂ：８，７−ｂ’］ジチオフェン）（化合物３）の薄膜を作製した。
【００９４】
（有機薄膜トランジスタの作製）
該有機薄膜にチャネル長５０μｍ、チャネル幅５００μｍのシャドウマスクを置き、金を真空蒸着することで電極を形成し、ボトムゲート−トップコンタクト型のｐ型有機薄膜トランジスタを作製した。
【００９５】
作製した有機薄膜トランジスタの電気物性を半導体パラメーターアナライザー（ケースレー４２００ＳＣＳ）を用いて、ドレイン電圧（Ｖｄ＝−７０Ｖ）で、ゲート電圧（Ｖｇ）を＋５〜−７０Ｖまで１Ｖ刻みで走査し、伝達特性の評価を行った。正孔のキャリア移動度は０．５６ｃｍ２／Ｖ・ｓ、電流オン・オフ比は１．５×１０７であった。
【００９６】
実施例４
（有機半導体層形成用溶液の調製）
空気下、１０ｍｌサンプル管に、実施例２で得られたヘテロアセン誘導体（２，１０−ジｎ−オクチルアントラ［１，２−ｂ：８，７−ｂ’］ジチオフェン）（化合物５）１２．９ｍｇ及びトルエン（和光純薬工業、ピュアーグレード）１．２８ｇを添加し、５０℃に加熱溶解後、室温下（２５℃）に１２時間放置した。結晶の析出は見られず１．０重量％の溶液状態を保持していたことから、印刷プロセスに適した材料であることを確認した。
【００９７】
また、耐酸化性の確認のため、該溶液の作製直後と外気に接触させた後の純度について確認を行った。該溶液作製直後の化合物の純度は液体クロマトグラフィーより９９．２％であった。該溶液を外気に接触させ、７０℃で撹拌後、液体クロマトグラフィーによる分析を行ったところ純度の低下は観測されず、耐酸化性を有することが確認できた。
【００９８】
（有機半導体層の作製）
空気下、１０ｍｌサンプル管に、実施例２で得られたヘテロアセン誘導体（２，１０−ジｎ−オクチルアントラ［１，２−ｂ：８，７−ｂ’］ジチオフェン）（化合物５）１．５ｍｇ及びトルエン（和光純薬工業、ピュアーグレード）０．７５ｇを添加し、４０℃に加熱し溶液を調製した（０．２０重量％）。
【００９９】
空気下、直径２インチのｎ型にハイドープしたシリコン基板（ミヨシ、抵抗値；０．００１〜０．００４Ω、表面に２００ｎｍのシリコン酸化膜付き）上に、得られた溶液０．５ｍｌをシリンジに充填し、０．２μｍのフィルターを通した溶液をドロップキャストした。室温下（２５℃）で自然乾燥し、膜厚５５ｎｍのヘテロアセン誘導体（２，１０−ジｎ−オクチルアントラ［１，２−ｂ：８，７−ｂ’］ジチオフェン）（化合物５）の薄膜を作製した。
【０１００】
（有機薄膜トランジスタの作製）
実施例３と同様の方法により、ボトムゲート−トップコンタクト型のｐ型有機薄膜トランジスタを作製した。
【０１０１】
正孔のキャリア移動度は０．５３ｃｍ２／Ｖ・ｓ、電流オン・オフ比は１．１×１０７であった。
【０１０２】
比較例１
（有機半導体の合成）
上記非特許文献２に記載の製造手法により、無置換ヘテロアセン（アントラ［１，２−ｂ：８，７−ｂ’］ジチオフェン）を得た。
【０１０３】
（有機半導体層形成用溶液の調製）
空気下、１０ｍｌサンプル管に、上記無置換ヘテロアセン１３．５ｍｇ及びトルエン（和光純薬工業、ピュアーグレード）１．３４ｇを添加し、５０℃に加熱溶解後、室温下（２５℃）に１２時間放置した（無置換ヘテロアセンの濃度は１．０重量％）。結晶の析出が見られ、溶解度に対する問題が確認され、印刷プロセスに適した材料でないことを確認した。
【０１０４】
比較例２
（有機半導体の合成）
上記非特許文献１に記載の製造手法により、下記一般式（２）で示されるヘテロアセン誘導体（４，８−ビス（４−ドデシロキシフェニル）−２，１０−ジメチルアントラ［１，２−ｂ：８，７−ｂ’］ジチオフェン）を得た。
【０１０５】
【化９】
2018043947.tif 000010
（有機半導体層形成用溶液の調製）
空気下、１０ｍｌサンプル管に、上記ヘテロアセン誘導体１３．５ｍｇ及びトルエン（和光純薬工業、ピュアーグレード）１．３４ｇを添加し、５０℃に加熱溶解後、室温下（２５℃）に２４時間放置した。結晶の析出は見られず１．０重量％の溶液状態を保持していたことから、印刷プロセスに適した材料であることを確認した。
【０１０６】
（有機半導体層の作製）
空気下、１０ｍｌサンプル管に、上記ヘテロアセン誘導体１．５ｍｇ及びトルエン（和光純薬工業、ピュアーグレード）０．７５ｇを添加し、４０℃に加熱し溶液を調製した（０．２０重量％）。
【０１０７】
空気下、直径２インチのｎ型にハイドープしたシリコン基板（ミヨシ、抵抗値；０．００４Ω、表面に２００ｎｍのシリコン酸化膜付き）上に、得られた溶液０．５ｍｌをシリンジに充填し、０．２μｍのフィルターを通した溶液をドロップキャストした。室温下（２５℃）で自然乾燥し、膜厚５１ｎｍのヘテロアセン誘導体の薄膜を作製した。
【０１０８】
（有機薄膜トランジスタの作製）
実施例３と同様の方法により、ボトムゲート−トップコンタクト型のｐ型有機薄膜トランジスタを作製し、伝達特性の評価を行ったが、正孔のキャリア移動度は８．０×１０−５ｃｍ２／Ｖ・ｓときわめて低い値を示した。
【産業上の利用可能性】
【０１０９】
本発明の有機薄膜トランジスタは、高いキャリア移動度を与えると共に、溶解性及び耐酸化性に優れることから有機薄膜トランジスタに代表される半導体デバイス材料としての適用が期待できる。
【符号の説明】
【０１１０】
（Ａ）：ボトムゲート−トップコンタクト型有機薄膜トランジスタ
（Ｂ）：ボトムゲート−ボトムコンタクト型有機薄膜トランジスタ
（Ｃ）：トップゲート−トップコンタクト型有機薄膜トランジスタ
（Ｄ）：トップゲート−ボトムコンタクト型有機薄膜トランジスタ
１：有機半導体層
２：基板
３：ゲート電極
４：ゲート絶縁層
５：ソース電極
６：ドレイン電極
【図１】
2018043947.tif 000013